Brevet FR2627502A1 — publié le 19890825

EMULSION DE SILICONE POUVANT RETICULER EN UN ELASTOMERE PAR ELIMINATION DE L'EAU La présente invention concerne une émulsion aqueuse de silicone pouvant réticuler en un élastomère par élimination de l'eau. Le brevet US-A-2 891 920 décrit un procédé de polymérisation en émulsion de polydiorganosiloxane en utilisant un catalyseur acide ou basique en présence d'agents tensio-actifs anioniques, cationiques ou non-ioniques. Ce brevet enseigne que les émulsions obtenues sont stables au stockage et sont utiles, après addition de charges, pour faire des peintures donnant un revêtement continu par élimination de l'eau. Le brevet US-A-3 294 725 décrit en particulier l'utilisation d'acide dodécylbenzène-sulfonique pour polymériser en émulsion des polydiorganosiloxanes. Ce brevet enseigne que pour obtenir des émulsions stables, il est souhaitable de régler le pH de ces émulsions à une valeur de 7 environ. Ce brevet enseigne que l'on peut obtenir à partir de ces émulsions neutralisées, auxquelles on a ajouté de la silice colloïdale et un polyalcoxysilane, un revêtement élastomère. L'enseignement du brevet US-A-3 360 49I est similaire à celui de US-A-3 294 725, sauf que l'acide dodécylbenzène sulfonique est remplacé par l'hydrogénolaurylsulfate. Le brevet US-A-3 355 406 décrit entre autre un latex de silicone comportant: - une suspension aqueuse colloïdale d'un o, w-(dihydroxy)polydiorganosiloxane, - une charge comportant nécessairement un silsesquioxane sous forme d'une suspension colloïdale, - un catalyseur choisi parmi des acides minéraux, des bases fortes, des diacylates de dialkylétain et des peroxydes organiques ou inorganiques. Le brevet US-A-3 697 469 décrit un procédé particulier de polymérisation en émulsion de polydiorganosiloxanes et indique la possibilité d'ajouter à cette émulsion de la silice colloïdale et un sel d'étain en vue d'obtenir un revêtement élastomère par évaporation d'eau. Le brevet français FR-A-2 110 358 décrit une émulsion silicone & pH compris entre 6,5 et 9, réticulant en un élastomère conducteur de l'électricté après évaporation de l'eau par incorporation de noir de carbone. L'émulsion, comportant en outre un sel d'étain et un polyalcoxysilane, n'est pas stable au stockage et doit être conservée en deux emballages distincts (émulsion bicomposante). - Les brevets américains US-A-4 221 688, US-A-4 244 849 et français FR-A2 463 163 décrivent des émulsions silicone stables au stockage et comportant: - une émulsion d'un polymère o,w-(dihydroxy) polydiorganosiloxane stabilisée anioniquement, - une charge siliceuse, un sel d'étain, - éventuellement une charge non renforçante. La charge siliceuse peut être une silice colloïdale (US-A-4 221 688), du silicate de soude (US-A-4 244 849), ou une silice amorphe en poudre (FR-A-2 463 163). Par rapport aux émulsions aqueuses connues de l'art antérieur, ces trois brevets enseignent d'une part que pour obtenir une émulsion monocomposante stable au stockage il faut conserver l'émulsion à un pH alcalin supérieur à 8,5 ou 9, de préférence supérieur à 10, et, d'autre part, incorporer à l'émulsion un sel d'étain pour raccourcir à quelques jours l'étape de maturation de l'émulsion nécessaire à l'obtention d'une stabilité au stockage acceptable avant son conditionnement dans un seul emballage. Si le réglage à un pH alcalin de l'émulsion a permis d'améliorer la stabilité au stockage par rapport aux émulsions connues conservées à un pH neutre ou basique, il est apparu que l'élastomère obtenu après évaporation de l'eau présente au cours du temps une modification importante de ses propriétés mécaniques en particulier au niveau de l'allongement, qui peut être préjudiciable. Cette modification des propriétés mécaniques n'est pas, pour l'homme de métier, un phénomène surprenant. Il est en effet bien connu que les polymères silicones dans un milieu alcalin se dépolymérisent en espèce de masse moléculaire peu élevée, y compris en espèce monomère. - 3 - Ces coupures des chaînes silicones sont bien entendu à l'origine des modifications des propriétés mécaniques de l'élastomère au cours du temps, c'est-à-dire au cours de son vieillissement. En outre les émulsions silicones chargées connues, conservées à pH acide ou neutre, présentent au moins l'un des inconvénients suivants: - elles ne sont pas stables au stockage quand elles sont conditionnées en un seul emballage (composition monocomposante), - elles présentent un temps de durcissement trop long en un élastomère, - elles ne sont pas thixotropes. - elles n'adhèrent que très faiblement sur les supports usuels. Dans ce qui suit, sauf mentions contraires, les pourcentages et parties sont en poids. Un but de la présente invention est de proposer une émulsion aqueuse de silicone pouvant réticuler en un élastomère par élimination de l'eau, à température ambiante, qui ne présente pas les inconvénients des émulsions connues, ou sous une forme très atténuée. Un autre but de la présente invention est de proposer une émulsion silicone du type ci-dessus qui soit stable au stockage, qui réticule correctement et suffisamment rapidement en un élastomère par elimination de l'eau à température ambiante, l'élastomère formé conservant ses propriétés mécaniques lors de son vieillissement. Un autre but de la présente invention est de proposer une émulsion silicone du type ci-dessus dont l'étape de maturation puisse être effectuée à une température peu élevée (20-60 C) et pendant une durée inférieure à 48 heures. Un autre but de la présente invention est de proposer une émulsion silicone du type ci-dessus conduisant à un élastomère présentant en outre une résistance à la flamme améliorée. Un autre but de la présente invention est de proposer une émulsion silicone du type ci-dessus conduisant à un élastomère présentant une adhérence satisfaisante sur divers supports en particulier sur verre, béton et métaux (acier, aluminium). Ces buts et d'autres sont atteints par la présente invention qui concerne en effet une émulsion de silicone, réticulant en un élastomère par 4 élimination de l'eau dans les conditions ambiantes, caractérisée en ce qu'elle comporte: (A) - 100 parties d'une émulsion du type huile dans eau d'un s,w-(dihydroxy)polydiorganosiloxane stabilisée par au moins un agent tensio-actif choisi parmi les agents tensio-actifs anioniques et nonioniques et leurs mélanges, (B) - 0,1 à 15 parties calculées en extraits secs, d'un organosiliconate alcalin ou alcalino-terreux en solution aqueuse, (C) - 5 à 250 parties d'une charge minérale non siliceuse, (D) 0,01 à 3 parties d'un composé catalytique à l'étain, ladite émulsion ayant un pH supérieur à 8,5, de préférence entre 9 et 12, et une teneur en extraits secs d'au moins 40%. Les c,u.-(dihydroxy)polydiorganosiloxane doivent avoir une viscosité d'au moins 100 mPa.s à 25 C, de préférence d'au moins 50 000 mPa.s. C'est en effet pour des viscosités supérieures à 50 000 mPa.s que l'on obtient un.élastomère présentant un ensemble de propriétés mécaniques convenables, en particulier au niveau de la dureté Shore A et de l'allongement. En outre plus la viscosité est élevée et plus les propriétés mécaniques se conservent lors du vieillissement de l'élastomère. Les viscosités préférées pour la présente invention sont comprises entre 50 000 et 1 500 000 mPa.s à 25 C. Les radicaux organiques des o,w-(dihydroxy)polydiorganopoly- siloxanes sont des radicaux hydrocarbonés monovalents contenant jusqu'à 6 atomes de carbone, éventuellement substitué par des groupes cyano ou fluoro. Les substituants généralement utilisés du fait de leur disponibilité dans les produits industriels sont les radicaux méthyle, éthyle, propyle, phényle, vinyle et 3,3,3-trifluoropropyle. En général au moins 80 % en nombre de ces radicaux sont des radicaux méthyle. Dans le cadre de la présente invention on préfère plus spécialement utiliser les c,w-(dihydroxy)polydiorganosiloxanes préparés par le procédé de polymérisation anionique décrit dans les brevets américains précités: US-A-2891 920 et surtout US-A-3 294 725 (cités comme référence). Le polymère obtenu est stabilisé anioniquement par un agent tensio-actif 5 - qui, conformément à l'enseignement de US-A-3 294 725 est de préférence le sel d'un métal alcalin d'un acide hydrocarboné aromatique sulfonique, l'acide libre jouant également le rôle de catalyseur de polymérisation. Le catalyseur et l'agent tensio-actif préférés sont l'acide dodécylbenzènesulfonique et ses sels de métaux alcalins, en particulier son sel de sodium. On peut ajouter éventuellement d'autres agents tensioactifs anioniques ou non-ioniques. Toutefois cet ajout n'est pas nécessaire car, conformément à l'enseignement de US-A-3 294 725, la quantité d'agent tensio-actif anionique résultant de la neutralisation de l'acide sulfonique est suffisante pour stabiliser l'émulsion de polymère. Cette quantité est généralement inférieure à 3 %, de préférence 1,5 % du poids de l'émulsion. Ce procédé de polymérisation en émulsion est particulièrement intéressant car il permet d'obtenir directement l'émulsion (A). Par ailleurs ce procédé permet de pouvoir obtenir sans difficulté des émulsions (A) de ", w-(dihydroxy)polydiorganosiloxane de très haute viscosité. Pour préparer l'émulsion (A) on peut également partir d'x, w-(dihydroxy) polydiorgosiloxane déjà polymérisé, puis le mettre en émulsion aqueuse en stabilisant les émulsions par un agent tensio-actif anionique et/ou nonionique suivant un procédé bien connu de l'homme de métier et décrit en détail dans la littérature (voir par exemple les brevets FR-A-2 064 563, FR-A-2 094 322, FR-A-2 114 230 et EP-A-169 098). Selon ce procédé, on mélange par simple agitation les polymères C, w(dihydroxy)polydiorganosiloxane avec l'agent tensio-actif anionique ou non-ionique, ce dernier pouvant être en solution aqueuse, à ajouter ensuite - si nécessaire de l'eau et à transformer l'ensemble en une émulsion fine et homogène par passage dans un broyeur classique à colloïdes. Par la suite le broyat obtenu est dilué par une quantité d'eau appropriée et on obtient ainsi une émulsion (A) stabilisée par un agent tensio-actif anionique ou non-ionique stable au stockage. La quantité d'agent tensio-actif anionique et non-ionique utilisable est celle utilisée couramment pour la mise en oeuvre du procédé de mise en émulsion, en particulier ceux décrits dans les brevets précités et dans le brevet US-A-2 891 920. Dans le cadre de la présente invention les agents tensio-actifs anioniques préférés sont le sel d'un métal alcalin d'un acide hydrocarboné - 6 aromatique sulfonique et les agents tensio-actifs non- ioniques préférés sont les alkylphénols polyoxyéthylénés. Ces agents tensio-actifs non-ioniques sont bien entendu les mêmes que ceux que l'on peut ajouter éventuellement aux émulsions (A) obtenues par polymérisation en émulsion comme indiqué plus haut. L'émulsion (A) préparée par polymérisation en émulsion ou par mise en émulsion du polymère silicone se présente sous la forme d'une émulsion huile dans l'eau et a, de préférence, une teneur en extrait sec supérie- A 45 % en poids. Pour 100 parties d'émulsion (A), on incorpore de 0,1 à 15, de préférence de 0,5 à 5, parties, calculées en extraits secs, d'un organosiliconate alcalin ou alcalino-terreux en solution aqueuse. Ces organosiliconates alcalins ou alcalino-terreux sont des produits connus dont la plupart sont disponibles dans le commerce. Les plus courants sont les méthylsiliconates de sodium ou de potassium à environ 30 à 60 % d'extraits secs. Les organosiliconates alcalins peuvent être préparés par exemple par hydrolyse des organosilanes correspondants présentant 3 groupes hydrolysables, tels que des atomes d'halogènes des radicaux alcoxy, suivi d'une dissolution du produit obtenu dans une solution d'une base inorganique forte, dans des proportions telles qu'il y ait au moins un équivalent en base par atome de silicium (voir par exemple US-A-2 441 422, US-A-2 441 423 et US-A-2 507 200). Un autre constituant de l'émulsion selon l'invention est l'addition de 5 à 250, de préférence de 10 à 200 parties d'une charge minérale semi-renforgante ou de bourrage (C). Les charges (C) ont une granulométrie généralement comprise entre 1 et 300 pm et une surface BET inférieure à 50 m2 /g. Des exemples de charges (C) utilisables seules ou en mélange sont le noir de carbone, le dioxyde de titane, l'oxyde d'aluminium, l'alumine hydratée, la vermiculite expansée, la vermiculite non expansée, le carbonate de calcium, l'oxyde de zinc, le mica, le talc, l'oxyde de fer, le sulfate de baryum et la chaux éteinte. Ces charges (C) sont introduites dans l'émulsion sous forme de poudre sèche par exemple par simple mélange. -7- Selon une variante de l'invention, on a découvert que si la charge (C) n'est sensiblement constituée que d'une charge choisie parmi l'alumine hydratée, la vermiculite exapansée, la vermiculite non expansée selon une teneur de 5 à 250, de préférence de 50 à 200 parties pour OS '100 parties d'émulsion (A) on obtient un élastomère ayant une résistance à la flamme particulièrement élevée qui ne peut pas être obtenue avec les autres catégories de charge (C) précitées, en particulier avec l'oxyde d'aluminium ou alumine non hydratée. On peut également incorporer des fibres céramiques ou d'aramide selon l'enseignement de EP-A-212 827. Le constituant (D) est un composé catalytique à l'étain généralement un sel d'organoétain introduit de préférence sous forme d'une émulsion aqueuse. Les sels d'organoétain utilisables sont décrits, en particulier dans l'ouvrage de NOLL, Chemistry and Technology of Silicones Academic Press (1968), page 337. On peut également utiliser comme composé catalytique à l'étain le produit de réaction d'un sel d'étain, en particulier d'un di-carboxylate d'étain sur du polysilicate d'éthyle, comme décrit dans le brevet US-A-3 862 919. On peut également utiliser le produit de réaction d'un silicate d'alkyle ou d'un alkyltrialcoxysilane sur le diacétate de dibutylétain comme décrit dans le brevet belge BE-A-842 305. Les sels d'étain préférés sont les bischelates d'étain (EP-A-147 323 et EP-A-235 049), les dicarboxylates de diorganoétain et en particulier les diversatates de dibutyl- ou de dioctylétain (brevet britannique GB-A-1 289 900), le diacétate de'dibutyl- ou de dioctylétain, le dilaurate de dibutyl- ou de dioctylétain. On utilise de 0,01 à 3, de préférence de 0, 05 à 2 parties de sel d'organoétain pour 100 parties de (A). Selon une variante, on peut incorporer en outre, pour 100 parties d'émulsion (A) un additif silicié (E) choisi parmi du silicate de soude (0,3 à 30 parties), et une charge siliceuse renforgante ou semi-renforçante (1 à 150 parties). Ces charges siliceuses sont choisies parmi la silice colloïdale, les poudres de silice de combustion et de précipitation ou leur mélange. La 8 - silice de combustion est préférée. On peut toutefois utiliser également des charges siliceuses semi-renforçantes telles que des terres de diatomées, du quartz broyé. Pour 100 parties d'émulsion (A), la somme des parties de (C) + (E) doit être inférieure à 300 parties. Ces poudres de silice sont bien connues, elles sont utilisées en particulier comme charges dans les compositions élastomère de silicone, vulcanisables à chaud en un caoutchouc de silicone. Ces poudres présentent une taille moyenne de particule généralement inférieure à 0,1 pm et une surface spécifique BET supérieure à 50 m /g, de préférence comprise entre et 350 m /g. L'incorporation dans l'émulsion (A) de cet additif silicié (E), par tout moyen convenable, en particulier par agitation, augmente considérablement la viscosité de l'émulsion (A) qui présente alors un caractère pâteux. On a en effet trouvé, conformément à la présente invention que l'addition de cet additif silicié (E), est suffisante pour conférer à l'émulsion un caractère "thixotrope" plus ou moins marqué. L'émulsion, extraite par exemple d'une cartouche de stockage, adhère sans s'écouler sur un substrat même vertical et durcit en élastomère par évaporation de l'eau à température ambiante. On peut également obtenir une émulsion non coulante en utilisant comme charge (C) du carbonate de calcium dont le diamètre particulaire moyen est inférieur à 0,1 pim. Bien entendu un léger chauffage (à 40-80 C environ) de la composition pour accélérer l'évaporation de l'eau n'est pas exclu du cadre de l'invention. L'émulsion selon l'invention convient plus particulièrement dans l'industrie du bâtiment, à la réalisation de calfatage et de joint d'étanchéité. Les émulsions selon l'invention peuvent être préparées de la façon suivante: On part d'une émulsion (A) préparée soit par le procédé de polymérisation en émulsion et l'on dispose d'une émulsion stabilisée par un agent tensio-actif anionique et éventuellement non-ionique, soit par le procédé de mise en émulsion de l'o, w-(dihydroxy)polydiorganosiloxane et l'on dispose d'une émulsion stabilisée par un agent tensio-actif anionique et/ou non-ionique. - 9 - A 100 parties de cette émulsion (A) on mélange tout d'abord 0,1 à parties d'organosiliconate (B) puis 0,01 à 3 parties du composé catalytique à l'étain (D) et enfin 5 à 250 parties de charge (C). On ajoute éventuellement à ce mélange l'additif silicié (E).i os05 En général on obtient une émulsion présentant directement un pH supérieur à 8,5. Si ce n'est pas le cas on règle le pH en ajoutant un acide ou une base minérale ou organique. Les constituants (A), (B), (C), (D) et éventuellement (E) sont mélangés en des quantités telles que l'émulsion finale présente une teneur en extrait sec supérieure à 40 %, de préférence supérieure à 60 %; mais généralement inférieure à 90 %. La zone de pH préférée est comprise entre 9 et 12. Les émul i-ns selon l'invention peuvent être utilisées comme peinture réticulable en couche mince. Elles présentent alors, de préférence, un extrait sec compris entre 40 et 70 %. Pour déterminer la teneur en extrait sec on place 2 g d'émulsion dans une coupelle de pesage en aluminium et on la chauffe une heure à C dans un four à circulation d'air. Après refroidissement on pèse à nouveau la coupelle et on détermine le pourcentage de matière restante sur les 2 g initiaux qui représente la teneur en extrait sec. Selon une variante préférée, l'émulsion selon l'invention, après sa préparation, subit une étape de maturation à pH supérieur à 8,5, éventuellement par chauffage à une température de 20 C et 60 C pendant une durée généralement d'au moins une heure et généralement inférieure à 72 heures. Plus la température de maturation est élevée et plus la durée de maturation peut être courte. Cette étape de maturation permet d'obtenir, après élimination de l'eau, un élastomère ayant immédiatement des propriétés mécaniques appropriées. Dans ce qui suit ou ce qui précède, sauf mentions contraires, les pourcentages et parties sont en poids. - 10 - - EXEMPLE 1: On prépare une émulsion (A) d'huile Cr, w-(dihydroxy)- polydiméthylsiloxane par polymérisation en émulsion en présence d'acide dodécylbenzènesulfonique libre et de son sel de sodium. L'huile contenue dans l'émulsion a une viscosité de 10 mPa.s à C. L'émulsion (A) obtenue comporte pour 100 parties d'émulsion, 1,5 parties de sel de sodium de l'acide dodecylbenzènesulfonique (DBSNa) et un extrait sec de 58 %. A 173 parties d'émulsion (A) on ajoute et on homogénéise & 25 'C, tout d'abord 7 parties de méthylsiliconate de potassium à 40 % d'extrait sec puis 2,6 parties d'une émulsion à base d'étain contenant 40 % en poids de dilaurate de dioctylétain (D). Après 10 minutes d'homogénéisation, on ajoute 150 parties de CaCO de granulométrie moyenne de 5 gm. L'émulsion finale a une teneur en extrait sec de 70 % et présente directement un pH supérieur à 9. Sur dette émulsion coulante on effectue une maturation à 25 C pendant 48 heures. On prépare les films (feuils) en étendant l'émulsion, éventuellement après maturation, sur une surface plane et on laisse l'eau s'évaporer à la température ambiante. Sur les pellicules séchées on mesure les propriétés mécaniques moyennes suivantes: - la dureté Shore A (DSA) selon la norme ASTM-D-2240, - la résistance à la rupture (R/R) selon la norme AFNORT-T 46 002 correspondant à la norme ASTMD 412, en MPa.s, - l'allongement à la rupture (A/R) en % selon la norme AFNOR-T 46 002, - le module élastique (ME) à 100 % d'allongement selon la norme AFNOR-T 46 002. La composition de l'émulsion et les propriétés mécaniques obtenues sont rassemblées dans le tableau ci-après. L'élastomère obtenu présente une bonne adhérence sur verre, béton et aluminium. - l1 - - EXEMPLE 2: On suit exactement le mode opératoire de l'exemple 1 sauf que: - le tensio-actif utilisé est un mélange pondérai 50/50 d'acide dodécylbenzènesulfonique (ADBS) et un mélange pondéral 70/30 de 2nonyphénols polyoxyéthylenés, l'un ayant 10 motifs OCH2CH et l'autre 2 2 motifs OCH2CH2 (NPP), - la viscosité de l'huile est de 85 000 mPa.s, l'extrait sec de l'émulsion (A) est de 58 %, - le carbonate de calcium est remplacé par de l'alumine hydratée de granulométrie moyenne de 100 pm. L'émulsion obtenue est coulante. La composition de l'émulsion et les propriétés mécaniques obtenues sont rassemblées dans le tableau ci-après. L'élastomère obtenu présente une bonne adhérence sur verre, béton et aluminium et un caractère auto-extinguible remarquable. - EXEMPLE 3: On suit exactement le mode opératoire de l'exemple 1 sauf que: - la viscosité de l'huile est de 85 000 mPa.s, l'extrait sec de l'émulsion (A) est de 58 %, - les 150 parties de carbonate de calcium de granulométrie moyenne de 100 pm sont remplacées par 100 parties d= -arbonate de calcium de granulométrie moyenne de 0,08 pm. L'émulsion obtenue est non coulante. La composition de l'émulsion et les propriétés mécaniques obtenues sont rassemblées dans le tableau ci-après. L'élastomère obtenu présente une bonne adhérence sur verre, béton et aluminium. - 12 - TABLEAU Exemples 1 2 3 Emulsion (A) 173- 173 173 10. r Siliconate (B) 7 7 7 Emulsion d'étain (D) 2,6 2,6 2,6 Carbonate de calcium (100 pm) 150 - - Carbonate de calcium (5 lm) - M Alumine hydratée - 150 - pH de l'émulsion > 9 9 > 9 Maturation (en heures) à 25 C 48 48 48 DSA 8 18 17 R/R (MPa.s) 0,36 0,29 2,5 A/R (%) 1160 80 825 - 13 - REVENDICATIONS 1. - Emulsion de silicone, réticulant en un élastomère par élimination de l'eau dans les conditions ambiantes, caractérisée en ce qu'elle comporte, en poids: (A) - 100 parties en poids d'une émulsion du type huile dans eau d'un o,-(dihydroxy)polydiorganosiloxane stabilisée par au moins un agent tensio-actif choisi parmi les agents tensio-actifs anioniques et non-ioniques et leurs mélanges, (B) - 0,1 à 15 parties en poids, calculées en extraits secs, d'un organosiliconate alcalin ou alcalino- terreux en solution aqueuse, (C) - 5 à 250 parties en poids d'une charge minérale non siliceuse, (D) - 0,01 à 3 parties en poids d'un composé catalytique à l'étain, ladite émulsion ayant un pH supérieur à 8,5 et une teneur en extrait sec d'au moins 40 %. 2. - Emulsion selon la revendication 1, caractérisée en ce que le sel d'étain (D) se trouve sous forme d'une émulsion aqueuse. - 3. - Emulsion de silicone selon la revendication 1 ou 2, caractérisée en ce que l'émulsion (A) a une teneur en extrait sec d'au moins 45 % en poids. 4. - Emulsion de silicone selon l'une quelconque des revendications précédentes, caractérisée en ce que la charge (C) est choisie parmi l'alumine hydratée, l'alumine, le carbonate de calcium, la vermiculite expansée, la vermiculite non expansée, le noir de carbone, l'oxyde de zinc, le dioxyde de titane, le mica, le talc, l'oxyde de fer, le sulfate de baryum et la chaux éteinte. 5. - Emulsion de silicone selon la revendication 4, caractérisée en ce que le carbonate de calcium a un diamètre particulaire moyen inférieur & 0,1 pm. - 14 - 6. - Emulsion de silicone selon l'une quelconque des revendications précédentes, caractérisée en ce qu'elle comporte: (A): 100 parties de l'émulsion du type huile dans eau d'un o,.;(dihydroxy)polydiorganosiloxane de viscosité à 25 C comprise entre 50 000 et 1 500 000 mPa.s et est stabilisée par un agent tensio-actif choisi parmi un sel de métal alcalin d'un acide hydrocarboné aromatique sulfonique et les alkylphénols polyoxyéthylénés. (B): 0,5 à 5 parties d'un organosiliconate, (C): 50 à 200 parties d'une charge minérale, (D): 0,05 à 2 parties d'un dicarboxylate de diorganoétain, ladite émulsion ayant un pH compris entre 9 et 12 et une teneur en extraits secs d'au moins 60 %. 7. - Emulsion de silicone selon l'une quelconque des revendications précédentes, caractérisée en ce qu'elle comporte en outre pour 100 parties d'une émulsion (A), un additif silicié choisi parmi le silicate de soude (0,3 à 30 parties), et une charge siliceuse renforçante ou semi renforçante (1 à 150 parties), sous réserve que pour 100 parties de - (A), la somme des parties de (C) + (E) soit inférieure à 300 parties. 8. - Procédé de préparation d'une émulsion de silicone telle que définie à l'une quelconque des revendications 1 à 7, caractérisée en ce que: 1) - on mélange l'émulsion (A), et l'organosiliconate (B), 2) - on ajoute la charge non siliceuse (C) et le catalyseur (D) et éventuellement l'additif silicié (D), 3) - on règle éventuellement le pH à une valeur supérieure à 8,5, la quantité d'eau totale utilisée étant telle que la teneur en matières solides de l'émulsion finale obtenue soit d'au moins 40 %. 9. - Procédé selon la revendication 8, caractérisé en ce que l'émulsion obtenue, avant son conditionnement à l'abri de l'air, subit une étape de maturation à une température comprise entre 20 et 60 0C pendant une durée d'au moins une heure. - 15 - 10. - Elastomère obtenu par durcissement par évaporation de l'eau d'une composition telle que définie à l'une quelconque des revendications 1 à 7.